(57)【要約】【課題】手切れ性に優れながらも繊維ほつれが生じるのを有効に抑制することができる結束テープを提供する。【解決手段】結束テープ１０は、合成樹脂繊維からなる経糸２１がループ２２が連続した形態とされ、経糸２１よりも太い合成樹脂繊維からなる緯糸２５がループ２２に挿通される経編緯糸挿入形式で編まれてなる布帛２０の片面に、ホットメルトフィルム１２を挟んで粘着層１３が形成された構造である。布帛２０では、緯糸２５が挿通された形態で横方向に並んだ緯糸挿通ループ列２３Ａと、緯糸２５が挿通されない形態で横方向に並んだ空きループ列２３Ｂとが縦方向に交互に配されている。【選択図】図１
2012157084.tif 000002
【特許請求の範囲】
【請求項１】
合成樹脂繊維からなる経糸がループが連続した形態とされ、前記経糸よりも太い合成樹脂繊維からなる緯糸が前記ループに挿通される経編緯糸挿入形式で編まれてなる布帛と、この布帛の片面に形成された粘着層とからなり、かつ前記布帛は、前記緯糸が挿通された形態で横方向に並んだ緯糸挿通ループ列と、前記緯糸が挿通されない形態で横方向に並んだ空きループ列とが縦方向に交互に配されて形成されていることを特徴とする結束テープ。
【請求項２】
前記布帛の前記片面にホットメルトフィルムが貼着され、このホットメルトフィルムの表面に前記粘着層が形成されていることを特徴とする請求項１記載の結束テープ。
【請求項３】
前記布帛を構成する前記経糸が熱融着性を有しており、前記経糸と前記緯糸とが熱融着されていることを特徴とする請求項１または請求項２記載の結束テープ。
【発明の詳細な説明】
【技術分野】
【０００１】
本発明は、ワイヤハーネス等を結束することに用いる結束テープに関する。
【背景技術】
【０００２】
従来、自動車等に配設されるワイヤハーネスを構成する電線束を保護しつつ結束する結束テープとして、特許文献１に記載のものが知られている。このものは、経糸と緯糸との単純交差で形成された織布系の布帛の一面に粘着層を形成したものであって、電線束の外周に螺旋巻きしたり、両側縁をラップさせつつ円筒形をなして巻くいわゆるすし巻き状に巻いて使用されている。
【先行技術文献】
【特許文献】
【０００３】
【特許文献１】特開２００８−２４３７２４号公報
【発明の概要】
【発明が解決しようとする課題】
【０００４】
この種の結束テープは、本来の結束・保護機能に加えて、テープが手で切りやすい、すなわち手切れ機能に優れることも要求され、上記従来の結束テープは手切れ性について満足できるといえる。しかしながら、同結束テープの基材となる布帛は、経糸と緯糸との単純交差で織ったもの（織布系）に過ぎないため、テープを手で切った際の切断端において繊維ほつれが発生しやすくなっている。これまでは、繊維ほつれの防止対策として、テープの切断端をホットカット処理により熱融着する手段を採っているものの、このようなホットカット処理を行うと、作業に手間が掛かる上に製造コストが高くなるという問題があった。  
本発明は上記のような事情に基づいて完成されたものであって、その目的は、手切れ性に優れながらも繊維ほつれが生じるのを有効に抑制することができる結束テープを提供するところにある。
【課題を解決するための手段】
【０００５】
本発明の結束テープは、合成樹脂繊維からなる経糸がループが連続した形態とされ、前記経糸よりも太い合成樹脂繊維からなる緯糸が前記ループに挿通される経編緯糸挿入形式で編まれてなる布帛と、この布帛の片面に形成された粘着層とからなり、かつ前記布帛は、前記緯糸が挿通された形態で横方向に並んだ緯糸挿通ループ列と、前記緯糸が挿通されない形態で横方向に並んだ空きループ列とが縦方向に交互に配されて形成されているところに特徴を有する。
【０００６】
結束テープを手で切る場合は、基材である布帛を構成する隣り合う緯糸同士の間を、経糸を切りつつ切り裂くことになるが、同経糸は相対的に細く形成されているから、各経糸が少本数ずつ順次に切られながら、手で切り裂くことができ、すなわち手切れ性に優れている。特に布帛は、緯糸挿通ループ列と空きループ列とが縦方向に交互に配されているから、手切りする際には空ループ列の箇所で切られることになり、そのため切断端の緯糸は経糸のループ列内に収まった形態となるから、切断部分で緯糸が外れること、すなわちほつれが生じることが抑制される。布帛の形成については編み方を変更しただけであるから、比較的安価に対応できる。
【０００７】
また、以下のような構成としてもよい。  
（１）布帛の片面にホットメルトフィルムが貼着され、このホットメルトフィルムの表面に粘着層が形成されている。  
この構成によれば、各経糸のループに緯糸が通された状態で経糸と緯糸とが密着されているから、切断時における繊維ほつれがより確実に抑制される。
【０００８】
なお、本発明の布帛のように、経編緯糸挿入形式で編まれた編布系である布帛の場合は、その表面に凹凸ができる構造であるため、結束テープを形成するに際して布帛に対して直に粘着層を形成すると、粘着層の布帛に対する結合力が低下する可能性がある。そうすると、結束テープの保管形態として芯管に巻き付けた巻物とした場合には、結束テープを使用するべく巻物から引き剥がす場合に、粘着層が結束テープの自背面に付着して持って行かれたり、あるいは電線束に対して結束テープを巻き付ける作業の途中において、巻き付け箇所をずらして調整するべく結束テープを剥がした際に、同じように粘着層が電線束の外周面に付着して持って行かれる事態が起こり、結束テープの本来の結束力が得られなくなることが懸念される。
【０００９】
それに対して本構成では、粘着層の形成面である布帛の片面に対して予めホットメルトフィルムを貼着したから、粘着層の接着面がホットメルトフィルムの表面となって平坦となり、そのため粘着層がホットメルトフィルムに対して強固に接着され、ひいては布帛に対して強固に保持されることになる。ここで、経編緯糸挿入形式で編まれた布帛の場合は、ループを形成する経糸の方が全体としては径が大きくなるが、緯糸自体は大径であるから、布帛自体も比較的フラットとなり、貼着されたホットメルトフィルムの表面をより平坦にできる。  
上記のように、粘着層がホットメルトフィルムひいては布帛に対して強固に保持される結果、巻物から結束テープを引き剥がす場合にも、粘着層が結束テープの自背面に付着して持って行かれることがない。また結束テープの電線束に対する巻き付け箇所を調整するべく、一旦巻き付けた結束テープを剥がすような場合にも、同じように粘着層が電線束の外周面に付着して持って行かれることがない。すなわち、正規に巻き付け作業を行う際には所定量の粘着層が確保され、正規の結束力を得ることができる。
【００１０】
（２）前記布帛を構成する前記経糸が熱融着性を有しており、前記経糸と前記緯糸とが熱融着されている。  
経糸と緯糸とが熱融着されていることで、切断端におけるほつれ防止により効果的となる。
【発明の効果】
【００１１】
本発明によれば、手切れ性に優れながらも繊維ほつれが生じるのを有効に抑制することができ、しかも比較的安価に対応することができる。
【図面の簡単な説明】
【００１２】
【図１】本発明の一実施形態に係る結束テープの断面図
【図２】布帛を構成する編布の模式図
【図３】結束テープの巻物の斜視図
【図４】結束テープを電線束に巻き付ける形態を示す側面図
【発明を実施するための形態】
【００１３】
＜実施形態＞
本発明の一実施形態を図１ないし図４に基づいて説明する。  
本実施形態では、自動車に配線されるワイヤハーネスを構成する電線束Ｗを結束することに用いられる結束テープ１０を例示する。電線束Ｗは、図４に示すように、複数本の被覆電線ｗあるいはシールド電線を一束に纏めて形成されている。
【００１４】
結束テープ１０は、図１に示すように、基材１１と、同基材１１における電線束Ｗの外周面と接触する側である裏面に接着されたホットメルトフィルム１２と、このホットメルトフィルム１２の裏面に形成された粘着層１３とから構成されている。
【００１５】
基材１１は、１枚の布帛２０から構成されている。この布帛２０は、ともにポリエステル繊維からなる経糸２１と緯糸２５とを用い、経編緯糸挿入形式で編まれた編布からなる。経編緯糸挿入形式の編布とは、図２に模式的に示すように、経糸２１をループ２２が連続した形態とし、緯糸２５を同ループ２２に挿通して形成された布である。
【００１６】
ただし、この実施形態の布帛２０では、同図に示すように、各経糸２１に亘って横一列に並んだ各ループ列２３に対し、一列置きに緯糸２５が挿通されており、言い換えると、緯糸２５が挿通された形態で横方向に並んだ緯糸挿通ループ列２３Ａと、緯糸２５が挿通されない形態で横方向に並んだ空きループ列２３Ｂとが、縦方向に交互に配されていることになる。
【００１７】
より詳細には、経糸２１は、熱融着性を有する複数本のポリエステルファイバ（単糸）を無撚り状態で纏めた糸からなり、この経糸２１の太さとしては、２２〜１１０デシテックス（dtex）が好ましい。２２デシテックス未満では、剪断強度が小さ過ぎ、逆に１１０デシテックスを越えると、剪断強度が大きくなり過ぎる。  
緯糸２５は、複数本のポリエステルファイバ（単糸）を仮撚加工したポリエステル仮撚加工糸からなり、この緯糸２５の太さとしては、４４０〜３３００デシテックスが好ましい。４４０デシテックス未満であると、編布となった場合における曲げ剛性等の剛性が不足し、３３００デシテックスを超えると、後記するように布帛２０を編み上げた場合に、布帛２０の表面の平坦さが出し難い。
【００１８】
上記のような太さを持った経糸２１と緯糸２５とが経編緯糸挿入形式で編まれることで編布が形成され、さらに編布が熱処理されることによって、経糸２１と緯糸２５が熱溶着され、最終的な布帛２０が完成される。  
このように形成された布帛２０は、主に、上記のような太さ（４４０〜３３００デシテックス）の緯糸２５が編み込まれていることから、曲げ剛性等の適度の剛性を有し、電線束Ｗに巻いた場合にも破れることなく結束状態に保持できる、すなわち結束機能が担保される。
【００１９】
一方、保護機能については、耐摩耗性で評価される。「摩耗」について、同布帛２０が電線束Ｗに巻かれた状態で布帛２０が外部から荷重を受けた場合に、内側の電線束Ｗが外部に露出する程度に孔が開くことであるとすると、本実施形態の布帛２０は、上記のように適度な剛性を保有することで、必要な耐摩耗性を有していると言える。これは、ＪＩＳに規定された耐摩耗試験機でも実証され、すなわち保護機能も担保される。
【００２０】
結束テープ１０は、以下のようにして製造される。図１に示すように、上記のように形成された基材１１である１枚の布帛２０の裏面には、ホットメルトフィルム１２を介して粘着層１３が形成される。より具体的には、布帛２０（基材１１）の裏面にホットメルトフィルム１２が重ねられたのち、加熱圧着することによりホットメルトフィルム１２が布帛２０（基材１１）に密着され、そののちホットメルトフィルム１２の表面に、粘着剤が塗布されて粘着層１３が形成される。
【００２１】
ホットメルトフィルム１２を構成するホットメルト接着剤としては、ポリオレフィン系またはポリエステル系が挙げられる。また、粘着層１３を構成する粘着剤には、アクリル系粘着剤、ゴム系粘着剤が挙げられる。  
各層の厚さは、基材１１が１．０mm以下、ホットメルトフィルム１２が０．１mm以下、及び粘着層１３が０．１mm以下とされている。
【００２２】
布帛２０（基材１１）と粘着層１３との間にホットメルトフィルム１２を介在させた意義は、以下のようである。  
まず、布帛（基材１１）の片面にホットメルトフィルム１２が貼着されていると、各経糸２１のループ２２に緯糸２５が通された状態で経糸２１と緯糸２５とが密着されることになるから、布帛２０を手で切った場合に、切断部分において緯糸２５が外れること、すなわちほつれが生じることが抑制される。
【００２３】
粘着層１３の形成面である布帛２０（基材１１）の裏面に対してホットメルトフィルム１２が予め貼着されると、粘着層１３の接着面がホットメルトフィルム１２の表面となって平坦となり、そのため粘着層１３がホットメルトフィルム１２に対して強固に接着され、ひいては布帛２０（基材１１）に対して強固に保持されることになる。ここで、経編緯糸挿入形式で編まれた布帛２０の場合は、ループ２２を形成する経糸２１の方が全体としては径が大きくなるが、緯糸２５自体も大径であるから、布帛２０自体も比較的フラットとなり、貼着されたホットメルトフィルム１２の表面がより平坦に維持される。  
また、ホットメルトフィルム１２によって粘着剤が布帛２０（基材１１）側に浸透することが規制され、粘着層１３の厚さが維持できる。
【００２４】
上記のように裏面にホットメルトフィルム１２を介して粘着層１３が形成された布帛２０（基材１１）が、緯糸２５に沿った方向に所定間隔を開けて、経糸２１に沿った方向に切断されることにより、経糸２１を長さ方向に沿って配した所定幅の結束テープ１０が形成される。  
結束テープ１０の幅は例えば１００mm以下に設定され、同結束テープ１０は、図３に示すように、紙製の芯管３１に巻き付けられた、いわゆる巻物３０として準備される。
【００２５】
そして、ワイヤハーネスの一部を構成する電線束Ｗを保護するに当たっては、同電線束Ｗに結束テープ１０が手作業によって巻き付けられる。この実施形態では、図４に示すように、結束テープ１０は、巻物３０から繰り出されつつ、電線束Ｗの外周に対して、側縁をラップさせつつ螺旋巻きされ、裏面の粘着層１３が電線束Ｗの外周面に接着される。ラップの形態は、全幅の１／４をラップさせる（１／４ラップ）、あるいは全幅の半分をラップさせる（ハーフラップ）等が挙げられる。
【００２６】
電線束Ｗの所定長さ領域に亘って結束テープ１０が巻き付けられたら、同結束テープ１０を切る必要がある。結束テープ１０は幅方向に沿って切られる、すなわち隣り合う緯糸２５同士の間を経糸２１を切りつつ切り裂くことになるが、上記したように同方向については、手切れ性に優れているから、簡単に手で切ることができる。
【００２７】
本実施形態の結束テープ１０を電線束Ｗに巻き付けた場合は、以下のような数々の利点を得ることができる。  
結束テープ１０の基材１１である布帛２０が切られる場合、空ループ列２３Ｂの箇所で切られることになるが、その切断端の緯糸２５は経糸２１の緯糸挿通ループ列２３Ａ内に収まって外れ難くなっている。それに加え、その収まった状態で経糸２１と緯糸２５とが熱融着により固着されており、さらに同布帛２０の裏面にはホットメルトフィルム１２が貼られていて、これによっても経糸２１と緯糸２５との固着度が高められているから、布帛２０が切断された場合において切断部分で緯糸２５が外れること、すなわちほつれが生じることが確実に防止される。しかも布帛２０については、緯糸２５を経糸２１のループ列２３に対して一列置きに挿通する経編緯糸挿入形式で編まれたものとし、かつ同布帛２０の裏面に予めホットメルトフィルム１２を貼着するだけであるから、比較的安価に対応できる。
【００２８】
また、粘着層１３の形成面である布帛２０の裏面に対して予めホットメルトフィルム１２を貼着したから、粘着層１３の接着面がホットメルトフィルム１２の表面となって平坦となり、そのため粘着層１３がホットメルトフィルム１２に対して強固に接着され、ひいては布帛２０（基材１１）に対して強固に保持されることになる。ここで、経編緯糸挿入形式で編まれた布帛２０の場合は、ループ２２を形成する経糸２１の方が全体としては径が大きくなるが、緯糸２５自体は大径であるから、布帛２０自体も比較的フラットとなり、貼着されたホットメルトフィルム１２の表面をより平坦にできる。
【００２９】
上記のように粘着層１３がホットメルトフィルム１２ひいては布帛２０に対して強固に保持される結果、巻物３０から結束テープ１０を引き剥がす場合にも、粘着層１３が結束テープ１０の自背面に付着して持って行かれることがない。また結束テープ１０の電線束Ｗに対する巻き付け箇所を調整するべく、一旦巻き付けた結束テープ１０を剥がすような場合にも、同じように粘着層１３が電線束Ｗの外周面に付着して持って行かれることがない。すなわち、正規に巻き付け作業を行う際には所定量の粘着層１３が確保され、正規の結束力を得ることができる。
【００３０】
＜他の実施形態＞
本発明は上記記述及び図面によって説明した実施形態に限定されるものではなく、例えば次のような実施形態も本発明の技術的範囲に含まれる。  
（１）上記実施形態では、布帛の片面にホットメルトフィルムを挟んで粘着層を形成した場合を例示したが、布帛に対して直に粘着層を形成する構造としてもよく、このような構造においても、切断時における繊維ほつれの抑制には実効がある。  
（２）上記実施形態では、経糸が熱融着性を有している場合を例示したが、緯糸も含めて同特性を有していないものであってもよく、そのようなものも本発明の技術的範囲に含まれる。  
（３）結束テープの巻き付け方としては、上記実施形態に例示した螺旋巻きに限らず、両側縁をラップさせつつ円筒形をなして巻くいわゆるすし巻き状に巻く、また両側縁を合掌貼りしつつ円筒形をなして巻く等、他の巻き方を採用してもよい。
【符号の説明】
【００３１】
１０…結束テープ
１１…基材
１２…ホットメルトフィルム
１３…粘着層
２０…布帛
２１…経糸
２２…ループ
２３…ループ列
２３Ａ…緯糸挿通ループ列
２３Ｂ…空ループ列
２５…緯糸
Ｗ…電線束
【図１】
2012157084.tif 000003
【図２】
2012157084.tif 000004
【図３】
2012157084.tif 000005
【図４】
2012157084.tif 000006